(57)【要約】【課題】Ｓｉ、ＭｎおよびＢを含む高強度鋼板を母材としためっき密着性に優れた高強度溶融亜鉛めっき鋼板およびその製造方法を提供する。【解決手段】Ｓｉ、ＭｎおよびＢを含有する鋼に対して、下式を満足する出側温度Ｔで酸化処理を行い、次いで、還元焼鈍、溶融亜鉛めっき処理を行う。Ｔ≧５８．６５×［Ｓｉ］＋２９４４０×［Ｂ］−１３．５９×［Ｏ２］＋５４８．１［Ｓｉ］：鋼中のＳｉ質量％［Ｂ］：鋼中のＢ質量％［Ｏ２］：酸化炉内雰囲気のＯ２体積％【選択図】なし【特許請求の範囲】
【請求項１】
Ｓｉ、ＭｎおよびＢを含有する鋼に対して、下式を満足する加熱到達温度Ｔ℃で酸化処理を行い、次いで、還元焼鈍、溶融亜鉛めっき処理を行うことを特徴とするめっき密着性に優れた高強度溶融亜鉛めっき鋼板の製造方法。
Ｔ≧５８．６５×［Ｓｉ］＋２９４４０×［Ｂ］−１３．５９×［Ｏ２］＋５４８．１
［Ｓｉ］：鋼中のＳｉ質量％
［Ｂ］：鋼中のＢ質量％
［Ｏ２］：酸化炉内雰囲気のＯ２体積％
【請求項２】
前記溶融亜鉛めっき処理後、更に４６０〜６００℃の温度で１０〜６０秒間加熱する合金化処理を行うことを特徴とする請求項１に記載のめっき密着性に優れた高強度溶融亜鉛めっき鋼板の製造方法。
【請求項３】
前記鋼の成分組成が、質量％で、Ｃ：０．０１〜０．２０％、Ｓｉ：０．１〜２．０％、Ｍｎ：１．０〜３．０％、Ｂ：０．０００５〜０．００５％を含有し、残部がＦｅおよび不可避的不純物からなることを特徴とする請求項１または２に記載のめっき密着性に優れた高強度溶融亜鉛めっき鋼板の製造方法。
【請求項４】
請求項１または３に記載の製造方法によって製造される高強度溶融亜鉛めっき鋼板であり、
めっき層下の鋼板表層から５μｍの鋼板内に、Ｓｉの酸化物がＳｉ量換算で０．０５ｇ／ｍ２以上およびＭｎの酸化物がＭｎ量換算で０．０５ｇ／ｍ２以上含まれていることを特徴とするめっき密着性に優れた高強度溶融亜鉛めっき鋼板。
【請求項５】
請求項２または３に記載の製造方法によって製造される高強度溶融亜鉛めっき鋼板であり、
めっき層中に、Ｓｉの酸化物がＳｉ量換算で０．０５ｇ／ｍ２以上およびＭｎの酸化物がＭｎ量換算で０．０５ｇ／ｍ２以上含まれ、
さらに、めっき層下の鋼板表層から５μｍの鋼板内にＳｉの酸化物がＳｉ量換算で０．０１ｇ／ｍ２以下およびＭｎの酸化物がＭｎ量換算で０．０１ｇ／ｍ２以下であることを特徴とするめっき密着性に優れた高強度溶融亜鉛めっき鋼板。
【発明の詳細な説明】
【技術分野】
【０００１】
本発明は、Ｓｉ、ＭｎおよびＢを含有する高強度鋼板を母材とする、めっき密着性に優れた高強度溶融亜鉛めっき鋼板およびその製造方法に関するものである。
【背景技術】
【０００２】
近年、自動車、家電、建材等の分野において素材鋼板に防錆性を付与した表面処理鋼板、中でも防錆性に優れた溶融亜鉛めっき鋼板、合金化溶融亜鉛めっき鋼板が使用されている。また、自動車の燃費向上および自動車の衝突安全性向上の観点から、車体材料の高強度化によって薄肉化を図り車体そのものを軽量化かつ高強度化するために、高強度鋼板の自動車への適用が促進されている。
【０００３】
一般的に、溶融亜鉛めっき鋼板は、スラブを熱間圧延や冷間圧延した薄鋼板を母材として用い、母材鋼板をＣＧＬの焼鈍炉で再結晶焼鈍し、その後、溶融亜鉛めっき処理を行い製造される。また、合金化溶融亜鉛めっき鋼板は、溶融亜鉛めっき後、さらに合金化処理を行い製造される。
【０００４】
また、鋼板の強度を高めるためには、ＳｉやＭｎの添加が有効である。しかし、連続焼鈍の際にＳｉやＭｎは、Ｆｅの酸化が起こらない（Ｆｅ酸化物を還元する）還元性のＮ２＋Ｈ２ガス雰囲気でも酸化し、鋼板最表面にＳｉやＭｎの酸化物を形成する。ＳｉやＭｎの酸化物はめっき処理時に溶融亜鉛と下地鋼板との濡れ性を低下させるため、ＳｉやＭｎが添加された鋼板では不めっきが多発するようになる。また、不めっきに至らなかった場合でも、めっき密着性が悪いという問題がある。
【０００５】
Ｓｉを多量に含む高強度鋼板を母材とした溶融亜鉛めっき鋼板の製造方法として、特許文献１には、鋼板表面酸化膜を形成させた後に還元焼鈍を行う方法が開示されている。しかしながら、特許文献１では効果が安定して得られない。これに対して、特許文献２〜８では、酸化速度や還元量を規定したり、酸化帯での酸化膜厚を実測し、実測結果から酸化条件や還元条件を制御して効果を安定化させようとした技術が開示されている。
【０００６】
また、Ｓｉ、Ｍｎを含む高強度鋼板を母材とした溶融亜鉛めっき鋼板として、特許文献９では、合金化溶融亜鉛めっき鋼板について、めっき層中および地鉄中に存在するＳｉを含む酸化物の含有率について規定している。また、特許文献１０では、溶融亜鉛めっき鋼板および合金化溶融亜鉛めっき鋼板について、特許文献９と同様にめっき層中および地鉄中に存在するＳｉを含む酸化物の含有率について規定している。また、特許文献１１では、めっき層中に酸化物として存在するＳｉ量、Ｍｎ量を規定している。
【先行技術文献】
【特許文献】
【０００７】
【特許文献１】特開昭５５−１２２８６５号公報
【特許文献２】特開平４−２０２６３０号公報
【特許文献３】特開平４−２０２６３１号公報
【特許文献４】特開平４−２０２６３２号公報
【特許文献５】特開平４−２０２６３３号公報
【特許文献６】特開平４−２５４５３１号公報
【特許文献７】特開平４−２５４５３２号公報
【特許文献８】特開平７−３４２１０号公報
【特許文献９】特開２００６−２３３３３３号公報
【特許文献１０】特開２００７−２１１２８０号公報
【特許文献１１】特開２００８−１８４６４２号公報
【発明の概要】
【発明が解決しようとする課題】
【０００８】
特許文献１〜８に示されている溶融亜鉛めっき鋼板の製造方法を適用した場合、連続焼鈍において鋼板表面にＳｉの酸化物が形成することで、十分なめっき密着性が必ずしも得られないことが分かった。
【０００９】
また、特許文献９〜１１に記載の製造方法では、合金化処理を行わない溶融亜鉛めっき鋼板では良好な耐疲労特性が得られるものの、合金化処理を行った合金化溶融亜鉛めっき鋼板において十分な耐疲労特性が得られない場合があることが分かった。特許文献９および１０では、めっきの濡れ性やリン酸塩処理性を改善するものであり、耐疲労特性に関しては考慮されていない。
【００１０】
本発明は、かかる事情に鑑みてなされたものであって、Ｓｉ、ＭｎおよびＢを含む高強度鋼板を母材としためっき密着性に優れた高強度溶融亜鉛めっき鋼板およびその製造方法を提供することを目的とする。さらには、耐疲労特性に優れた合金化処理を施した高強度溶融亜鉛めっき鋼板およびその製造方法を提供することを目的とする。
【課題を解決するための手段】
【００１１】
鋼の高強度化には上述したようにＳｉやＭｎ等の固溶強化元素の添加が有効である。更にＢを添加することで鋼の焼入れ性を向上させ、高強度鋼においても良好な強度と延性のバランスを得ることができることも知られている。特に自動車用途に使用される高強度鋼板については、プレス成形が必要になるために強度と延性のバランスの向上に対する要求は大きい。しかしながら、Ｓｉに加えてＢを鋼に含有した場合、焼鈍工程において鋼板表面でのＳｉの酸化反応が促進されることが分かった。
【００１２】
検討を重ねた結果、Ｓｉ、ＭｎおよびＢを含む高強度鋼板を母材とした場合、酸化処理における加熱到達温度と雰囲気の酸素濃度をＳｉとＢの含有量によって制御することで、Ｓｉの表面酸化を抑制するための十分な量の鉄酸化物を形成させることができ、この結果、不めっきを伴うことなく、安定した品位でめっき密着性の良好な高強度溶融亜鉛めっき鋼板が得られることが分かった。
【００１３】
また、通常、良好なめっき密着性を得るために、酸化処理を行い還元焼鈍工程後には鋼板表層の鋼板内にＳｉやＭｎの酸化物が形成する。しかし、合金化処理後にめっき層下の鋼板表層にＳｉやＭｎの酸化物が残存する場合には酸化物を起点として亀裂が進展するために耐疲労特性に劣ることが分かった。
【００１４】
本発明は上記知見に基づくものであり、特徴は以下の通りである。
［１］Ｓｉ、ＭｎおよびＢを含有する鋼に対して、下式を満足する加熱到達温度Ｔ℃で酸化処理を行い、次いで、還元焼鈍、溶融亜鉛めっき処理を行うことを特徴とするめっき密着性に優れた高強度溶融亜鉛めっき鋼板の製造方法。
Ｔ≧５８．６５×［Ｓｉ］＋２９４４０×［Ｂ］−１３．５９×［Ｏ２］＋５４８．１
［Ｓｉ］：鋼中のＳｉ質量％
［Ｂ］：鋼中のＢ質量％
［Ｏ２］：酸化炉内雰囲気のＯ２体積％
［２］前記溶融亜鉛めっき処理後、更に４６０〜６００℃の温度で１０〜６０秒間加熱する合金化処理を行うことを特徴とする前記［１］に記載のめっき密着性に優れた高強度溶融亜鉛めっき鋼板の製造方法。
［３］前記鋼の成分組成が、質量％で、Ｃ：０．０１〜０．２０％、Ｓｉ：０．１〜２．０％、Ｍｎ：１．０〜３．０％、Ｂ：０．０００５〜０．００５％を含有し、残部がＦｅおよび不可避的不純物からなることを特徴とする前記［１］または［２］に記載のめっき密着性に優れた高強度溶融亜鉛めっき鋼板の製造方法。
［４］前記［１］または［３］に記載の製造方法によって製造される高強度溶融亜鉛めっき鋼板であり、めっき層下の鋼板表層から５μｍの鋼板内に、Ｓｉの酸化物がＳｉ量換算で０．０５ｇ／ｍ２以上およびＭｎの酸化物がＭｎ量換算で０．０５ｇ／ｍ２以上含まれていることを特徴とするめっき密着性に優れた高強度溶融亜鉛めっき鋼板。
［５］前記［２］または［３］に記載の製造方法によって製造される高強度溶融亜鉛めっき鋼板であり、めっき層中に、Ｓｉの酸化物がＳｉ量換算で０．０５ｇ／ｍ２以上およびＭｎの酸化物がＭｎ量換算で０．０５ｇ／ｍ２以上含まれ、さらに、めっき層下の鋼板表層から５μｍの鋼板内にＳｉの酸化物がＳｉ量換算で０．０１ｇ／ｍ２以下およびＭｎの酸化物がＭｎ量換算で０．０１ｇ／ｍ２以下であることを特徴とするめっき密着性に優れた高強度溶融亜鉛めっき鋼板。
【００１５】
なお、本発明における高強度とは、引張強度ＴＳが４４０ＭＰａ以上の鋼板である。また、本発明の高強度溶融亜鉛めっき鋼板は、冷延鋼板、熱延鋼板のいずれも含むものである。また、本発明においては、合金化処理を施す、施さないにかかわらず、溶融めっき処理によって鋼板上に亜鉛をめっきした鋼板を総称して溶融亜鉛めっき鋼板と呼称する。すなわち、本発明における溶融亜鉛めっき鋼板とは、合金化処理を施していない溶融亜鉛めっき鋼板、合金化処理を施した合金化溶融亜鉛めっき鋼板いずれも含むものである。
【発明の効果】
【００１６】
本発明によれば、Ｓｉ、ＭｎおよびＢを含む高強度鋼板を母材としためっき密着性に優れた高強度溶融亜鉛めっき鋼板を得ることができる。また、合金化処理を行った高強度溶融亜鉛めっき鋼板にあっては、耐疲労特性にも優れることになる。
【図面の簡単な説明】
【００１７】
【図１】酸化炉出側温度と、式（１）により求められた加熱到達温度との関係を示した図である。
【発明を実施するための形態】
【００１８】
以下、本発明について具体的に説明する。
先ず、焼鈍工程前の酸化処理について説明する。鋼板を高強度化するためには、上述したように鋼にＳｉ、Ｍｎなどを添加することが有効である。しかし、これらの元素を添加した鋼板は、溶融亜鉛めっき処理を施す前に実施する焼鈍過程において、鋼板表面に、Ｓｉ、Ｍｎの酸化物が生成され、Ｓｉ、Ｍｎの酸化物が鋼板表面に存在するとめっき性を確保することが困難になる。
【００１９】
検討したところ、溶融亜鉛めっき処理を施す前の焼鈍条件を変化させ、ＳｉおよびＭｎを鋼板内部で酸化させ、鋼板表面での酸化を防ぐことで、めっき性が向上し、更にはめっきと鋼板の反応性を高めることができ、めっき密着性を改善させることが出来ることがわかった。
【００２０】
そして、ＳｉおよびＭｎを鋼板内部で酸化させ、鋼板表面での酸化を防ぐためには、焼鈍工程前に酸化処理を行い、その後、還元焼鈍、溶融めっき、必要に応じて合金化処理を行うことが有効であり、さらに、酸化処理で一定量以上の鉄酸化物量を得ることが必要であることがわかった。しかしながら、Ｓｉを含有する鋼では、上記酸化処理において、Ｓｉ含有量の増加によって酸化が抑制されるため、必要な酸化量を得ることが困難になる。更にＢが含有した場合には、焼鈍工程でのＳｉの鋼板表面での酸化が促進されることも分かり、酸化処理で得られる鉄酸化物の必要量が更に増すことも分かった。
【００２１】
そこで、ＳｉおよびＢの含有量によって酸化炉出側温度すなわち加熱到達温度や雰囲気中の酸素濃度を規定し、必要な酸化量を得るための適切な酸化処理を行うことを考えた。
【００２２】
Ｓｉ含有量およびＢ含有量を変化させた鋼を用いて、酸化炉内雰囲気の酸素濃度と良好なめっき密着性が得られる酸化炉出側温度を調査した。得られた結果を表１に示す。
【００２３】
【表１】
2014169489.tif 000002
【００２４】
なお、めっき密着性の判断基準は後述する実施例と同様である。更に、重回帰解析によって、Ｓｉ含有量、Ｂ含有量および酸化炉内雰囲気の酸素濃度の、酸化炉出側温度（加熱到達温度）に及ぼす影響度を解析した結果、下記式（１）が求められた。
Ｔ≧５８．６５×［Ｓｉ］＋２９４４０×［Ｂ］−１３．５９×［Ｏ２］＋５４８．１  式（１）
但し、Ｔ：酸化処理における加熱到達温度℃、［Ｓｉ］：鋼中のＳｉ質量％、［Ｂ］：鋼中のＢ質量％、［Ｏ２］：酸化炉内雰囲気のＯ２体積％である。
【００２５】
ここで、表１に記載した酸化炉出側温度と、上記式（１）を用いて求められた加熱到達温度を比較したものを図１に示す。相関係数Ｒ２は約０．９８と、非常に高い相関が認められることが分かる。また、Ｂ含有量に係る係数は非常に大きな値になっており、Ｂは微量添加元素でありながら、その影響は大きく、酸化条件を決定する際に特に重要な因子であることが分かる。
【００２６】
以上より、本発明では上記式（１）を満足する加熱到達温度Ｔで酸化処理を行うこととする。このように、本発明は、Ｂの影響を考慮した酸化条件を規定した点が最大の特徴であり、重要な要件である。そして、焼鈍工程前に上記式（１）を満足する温度まで酸化炉で昇温させる、すなわち加熱到達温度をＴとすることで、ＳｉおよびＢを含む高強度鋼板で良好なめっき密着性を得ることができることになる。しかし、過度に酸化させると、次の還元焼鈍工程において還元性雰囲気炉でＦｅ酸化物が剥離し、ピックアップの原因となるので、上記酸化処理を行う際の温度Ｔは８５０℃以下であることが好ましい。
【００２７】
なお、酸化処理を行う際の酸化炉の雰囲気は上述したように酸素濃度を制御する。ここで、雰囲気中にＮ２、ＣＯ、ＣＯ２、Ｈ２Ｏおよび不可避的不純物などが含まれていても、酸素濃度と温度が規定される範囲にあれば、十分な効果を得ることができる。
【００２８】
また、酸化処理を行う酸化炉の種類は特に限定するものではないが、直火バーナを備えた直火式の加熱炉を使用することが好適である。直火バーナとは、製鉄所の副生ガスであるコークス炉ガス（ＣＯＧ）等の燃料と空気を混ぜて燃焼させたバーナ火炎を直接鋼板表面に当てて鋼板を加熱するものである。直火バーナは、輻射方式の加熱よりも鋼板の昇温速度が速いため、加熱炉の炉長を短くしたり、ラインスピードを速く出来る利点がある。さらに、直火バーナは空気比を０．９５以上とし、燃料に対する空気の割合を多くすると、未燃の酸素が火炎中に残存し、その酸素で鋼板の酸化を促進することが可能となる。そのため、空気比を調整すれば、雰囲気の酸素濃度を制御することが可能である。また、直火バーナの燃料は、ＣＯＧ、液化天然ガス（ＬＮＧ）等を使用できる。
【００２９】
鋼板に上記のような酸化処理を施した後、還元焼鈍する。還元焼鈍の条件については限定するものではないが、焼鈍炉に導入する雰囲気ガスは、一般的な１〜２０体積％のＨ２を含み、残部がＮ２および不可避的不純物からなることが好ましい。雰囲気ガスのＨ２体積％が１体積％未満では鋼板表面の鉄酸化物を還元するのにＨ２が不足する。２０体積％を超えると、Ｆｅ酸化物の還元は飽和するため、過分のＨ２が無駄になる。また、露点が０℃超になると炉内のＨ２Ｏによる酸化が著しくなりＳｉの内部酸化が過度に起こるため、露点は０℃以下が好ましい。これにより、焼鈍炉内は、Ｆｅの還元性雰囲気となり、酸化処理で生成した鉄酸化物の還元が起こる。このとき、還元によりＦｅと分離された酸素が、一部鋼板内部に拡散し、ＳｉおよびＭｎと反応することにより、ＳｉおよびＭｎの内部酸化が起こる。ＳｉおよびＭｎが鋼板内部で酸化し、溶融めっきと接触する鋼板表面のＳｉ酸化物およびＭｎ酸化物が減少するため、めっき密着性は良好となる。
【００３０】
還元焼鈍は、材質調整の観点から、鋼板温度が７００℃から９００℃の範囲内で行われるのが好ましい。均熱時間は１０秒から３００秒が好ましい。
【００３１】
還元焼鈍後、４４０〜５５０℃の温度域の温度に冷却した後、溶融亜鉛めっき処理を施す。例えば、溶融亜鉛めっき処理は、めっき層の合金化処理を行わない場合は０．１２〜０．２２質量％の溶解Ａｌ量のめっき浴を、溶融亜鉛めっき後合金化処理を行う場合は０．０８〜０．１８質量％の溶解Ａｌ量のめっき浴を、それぞれ用いて、板温４４０〜５５０℃で鋼板をめっき浴中に浸入させて行い、ガスワイピングなどで付着量を調整する。溶融亜鉛めっき浴温度は通常の４４０〜５００℃の範囲であればよく、さらに合金化処理を施す場合には鋼板を４６０〜６００℃で１０〜６０秒間加熱して処理することが望ましい。６００℃超になるとめっき密着性が劣化し、４６０℃未満では合金化が進行しない。
【００３２】
合金化処理する場合、合金化度（皮膜中Ｆｅ％）は７〜１５質量％になるようにする。７質量％未満は合金化ムラが生じ外観性が劣化したり、いわゆるζ相が生成して摺動性が劣化する。１５質量％超えは硬質で脆いΓ相が多量に形成しめっき密着性が劣化する。
【００３３】
以上により、本発明の高強度溶融亜鉛めっき鋼板が製造される。
【００３４】
次に、上記製造方法によって製造される高強度溶融亜鉛めっき鋼板について説明する。なお、以下の説明において、鋼成分組成の各元素の含有量、めっき層成分組成の各元素の含有量の単位はいずれも「質量％」であり、特に断らない限り単に「％」で示す。
【００３５】
先ず好適な鋼成分組成について説明する。
Ｃ：０．０１〜０．２０％
Ｃは、鋼組織として、マルテンサイトなどを形成させることで加工性を向上しやすくする。そのためには０．０１％以上が好ましい。一方、０．２０％を超えると溶接性が劣化する。したがって、Ｃ量は０．０１％以上０．２０％以下が好ましい。
【００３６】
Ｓｉ：０．１〜２．０％
Ｓｉは鋼を強化して良好な材質を得るのに有効な元素である。Ｓｉが０．１％未満では高強度を得るために高価な合金元素が必要になり、経済的に好ましくない。一方、２．０％を超えると上述した式（１）を満足する加熱到達温度が高温になるために操業上の問題が起きる場合がある。したがって、Ｓｉ量は０．１％以上２．０％以下が好ましい。
【００３７】
Ｍｎ：１．０〜３．０％
Ｍｎは鋼の高強度化に有効な元素である。機械特性や強度を確保するためは１．０％以上含有させることが好ましい。一方、３．０％を超えると溶接性や強度延性バランスの確保が困難になる場合がある。したがって、Ｍｎ量は１．０％以上３．０％以下が好ましい。
【００３８】
Ｂ：０．０００５〜０．００５％
Ｂは鋼の焼入れ性を向上させるのに有効な元素である。０．０００５％未満では焼き入れ効果が得られにくく、０．００５％を超えると上述した式（１）を満足する酸化炉出側温度が高温になるために操業上の問題が起きる場合がある。したがって、Ｂ量は０．０００５％以上０．００５％以下が好ましい。
【００３９】
なお、強度と延性のバランスを制御するため、Ａｌ：０．０１〜０．１％、Ｍｏ：０．０５〜１．０％、Ｎｂ：０．００５〜０．０５％、Ｔｉ：０．００５〜０．０５％、Ｃｕ：０．０５〜１．０％、Ｎｉ：０．０５〜１．０％、Ｃｒ：０．０１〜０．８％のうちから選ばれる元素の１種以上を必要に応じて添加してもよい。
【００４０】
これらの元素を添加する場合における適正添加量の限定理由は以下の通りである。
Ａｌは熱力学的に最も酸化しやすいため、Ｓｉ、Ｍｎに先だって酸化し、Ｓｉ、Ｍｎの鋼板表面での酸化を抑制し、鋼板内部での酸化を促進する効果がある。この効果は０．０１％以上で得られる。０．１％を超えるとコストアップになる。したがって、Ａｌ量は０．０１％以上０．１％以下が好ましい。
【００４１】
Ｍｏは０．０５％未満では強度調整の効果やＮｂ、またはＮｉやＣｕとの複合添加時におけるめっき密着性改善効果が得られにくい。一方、１．０％超えではコストアップを招く。したがって、Ｍｏ量は０．０５％以上１．０％以下が好ましい。
【００４２】
Ｎｂは０．００５％未満では強度調整の効果やＭｏとの複合添加時におけるめっき密着性改善効果が得られにくい。一方、０．０５％超えではコストアップを招く。したがって、Ｎｂ量は０．００５％以上０．０５％以下が好ましい。
【００４３】
Ｔｉは０．００５％未満では強度調整の効果が得られにくく、０．０５％超えではめっき密着性の劣化を招く。したがって、Ｔｉ量は０．００５％以上０．０５％以下が好ましい。
【００４４】
Ｃｕは０．０５％未満では残留γ相形成促進効果やＮｉやＭｏとの複合添加時におけるめっき密着性改善効果が得られにくい。一方、１．０％超えではコストアップを招く。したがって、Ｃｕは０．０５％以上１．０％以下が好ましい。
【００４５】
Ｎｉは０．０５％未満では残留γ相形成促進効果やＣｕとＭｏとの複合添加時におけるめっき密着性改善効果が得られにくい。一方、１．０％超えではコストアップを招く。したがって、Ｎｉは０．０５％以上１．０％以下が好ましい。
【００４６】
Ｃｒは０．０１％未満では焼き入れ性が得られにくく強度と延性のバランスが劣化する場合がある。一方、０．８％超えではコストアップを招く。したがって、Ｃｒ量は０．０１％以上０．８％以下が好ましい。
【００４７】
上記以外の残部はＦｅおよび不可避的不純物である。
【００４８】
次に、酸化処理に引き続いて、還元焼鈍、溶融亜鉛めっき、必要に応じて合金化処理を行った後に形成されるＳｉおよびＭｎの内部酸化物について説明する。
通常、溶融亜鉛めっき鋼板は、母材鋼板を連続焼鈍設備において還元雰囲気中で焼鈍した後、亜鉛めっき浴に浸漬して亜鉛めっき処理を施し、亜鉛めっき浴から引き上げてガスワイピングノズルでめっき付着量を調整して製造される。また、更に、必要に応じて合金化加熱炉でめっき層の合金化処理を施して製造される。そして、溶融亜鉛めっき鋼板を高強度化するためには、上述したように鋼にＳｉ、ＭｎおよびＢなどを添加することが有効であるが、焼鈍過程において、鋼板表面に、添加したＳｉ、Ｍｎが酸化物として生成し、良好なめっき密着性を確保することが困難になる。これに対し、本発明では、ＳｉおよびＢ含有量に応じた酸化条件で還元焼鈍前に酸化処理を行うことで、ＳｉおよびＭｎを鋼板内部で酸化させ、鋼板表面での酸化を防ぐ。その結果、めっき性が向上し、更にはめっきと鋼板の反応性を高めることができ、めっき密着性を改善させることが出来る。合金化処理を行わない溶融亜鉛めっき鋼板では、還元焼鈍時に形成したＳｉおよびＭｎの酸化物から成る内部酸化物はめっき層下の鋼板内に留まるが、合金化処理を施した溶融亜鉛めっき鋼板においては、めっき層と鋼板の界面からＦｅ−Ｚｎの合金化反応が進行するために、内部酸化物は、めっき層中に分散する。よって、合金化処理を行わない溶融亜鉛めっき鋼板ではめっき層下の鋼板表層の内部酸化物量が、合金化処理を施した溶融亜鉛めっき鋼板ではめっき層中に含まれる内部酸化物量がめっき密着性に関係してくると考えられる。
【００４９】
本発明者らは、めっき層下の鋼板内に存在する酸化物およびめっき層中に存在する酸化物に着目して、それぞれに含まれるＳｉの酸化物およびＭｎの酸化物と、めっき密着性の関係について調査した。その結果、合金化処理を行わない溶融亜鉛めっき鋼板ではめっき層下の鋼板表層から５μｍの鋼板内に含まれるＳｉの酸化物およびＭｎの酸化物が、合金化処理を施した溶融亜鉛めっき鋼板ではめっき層中に含まれるＳｉの酸化物およびＭｎの酸化物が、それぞれ０．０５ｇ／ｍ２以上になるとめっき密着性に優れることを見出した。Ｓｉの酸化物およびＭｎの酸化物がそれぞれ０．０５ｇ／ｍ２未満の場合には、溶融亜鉛めっき処理を施す前の鋼板表面状態は、ＳｉやＭｎの内部酸化がおこらずに鋼板表面に酸化物として濃化しており、良好なめっき密着性が得られないと考えられる。また、ＳｉまたはＭｎのいずれか一方だけが、本発明の要件を満たしている場合でも、その一方の元素だけが内部酸化して、もう一方の元素は表面に濃化し、めっき性およびめっき密着性に悪影響を及すと考えられる。そのために、ＳｉおよびＭｎの両方が内部酸化している必要がある。上記領域に含まれるＳｉの酸化物およびＭｎの酸化物がそれぞれ０．０５ｇ／ｍ２以上存在することが、本発明の特徴であり、重要な要件である。上記領域に含まれるＳｉの酸化物およびＭｎの酸化物の上限については特に限定しないが、それぞれ１．０ｇ／ｍ２以上で効果が飽和するので、１．０ｇ／ｍ２以下が好ましい。なお、Ｓｉの酸化物が０．０５ｇ／ｍ２以上とは、Ｓｉ量換算で０．０５ｇ／ｍ２以上のことであり、Ｍｎの酸化物が０．０５ｇ／ｍ２以上とは、Ｍｎ量換算で０．０５ｇ／ｍ２以上のことである。また、Ｓｉの酸化物およびＭｎの酸化物は、後述する実施例の方法で定量することができる。
【００５０】
更に、合金化処理を施した溶融亜鉛めっき鋼板においては、耐疲労特性がめっき層下の鋼板表層に存在するＳｉの酸化物およびＭｎの酸化物と密接な関係にあることを見出した。めっき層下の鋼板表層から５μｍの鋼板内に含まれるＳｉの酸化物およびＭｎの酸化物が、それぞれ０．０１ｇ／ｍ２以下の場合に、耐疲労特性が向上することがわかった。合金化処理を施した溶融亜鉛めっき鋼板のめっき層下の鋼板内に存在する酸化物を制御することで耐疲労特性が向上するメカニズムは明らかではないが、該領域に存在する酸化物は疲労によって発生するクラックの起点になっていると考えられる。そして、このようなクラックの起点になっている酸化物が存在すると、合金化処理を施した溶融亜鉛めっき鋼板はめっき層が硬く脆いために引張り応力が加わるとクラックが発生しやすくなると考えられる。このクラックはめっき表層からめっき層と鋼板の界面まで進展するが、この時にめっき層下の鋼板表層から５μｍの鋼板内に酸化物が存在している場合には、酸化物が起点となり更にクラックが進展すると考えられる。一方で、鋼板表層から５μｍの鋼板内に存在する酸化物のＳｉ量およびＭｎ量が、それぞれ０．０１ｇ／ｍ２以下を満たしていれば、めっき層に発生したクラックは鋼板の内部まで進展せずに耐疲労特性が向上すると考えられる。
【００５１】
上記のような酸化物の存在状態を実現するための製造方法は特に限定はしないが、合金化処理での鋼板温度と処理時間を制御することで可能である。合金化温度が低かったり、処理時間が短い場合には、めっき層と鋼板の界面からＦｅ−Ｚｎの合金化反応の進行が不十分なために鋼板表層に残留する酸化物が多くなってしまう。そのため、十分なＦｅ−Ｚｎの合金化反応を得るための合金化温度、処理時間を確保することが必要である。望ましくは上述したように、合金化温度が４６０〜６００℃で処理時間が１０〜６０秒間で加熱処理するのが好ましい。
【００５２】
また、合金化処理を行わない溶融亜鉛めっき鋼板では、めっき層下の鋼板表層から５μｍの鋼板内に含まれる酸化物のＳｉ量およびＭｎ量が、それぞれ０．０１ｇ／ｍ２以上の場合においても、良好な耐疲労特性が得られる。溶融亜鉛めっき鋼板ではめっき層は合金化しておらず、ほぼ亜鉛から成るために、合金化溶融亜鉛めっき鋼板のめっき層に比べ延性に富んでいる。そのために、引張り応力が加わった際にもクラックが発生しないために、めっき層下の鋼板内に存在する酸化物の影響が表れないと考えられる。
【実施例１】
【００５３】
表２に示す化学成分の鋼を溶製して得た鋳片を熱間圧延、酸洗後、冷間圧延によって板厚１．２ｍｍの冷延鋼板とした。
【００５４】
【表２】
2014169489.tif 000003
【００５５】
その後、ＤＦＦ型酸化炉を有するＣＧＬで酸化炉出側温度を適宜変更して上記冷延鋼板を加熱し酸化処理を行った。直火バーナは燃料にＣＯＧを使用し、空気比を調整することで雰囲気の酸素濃度を調整した。酸化炉出側鋼板温度は放射温度計で測定した。次いで、還元帯で、８５０℃、２０ｓで還元焼鈍し、Ａｌ添加量を０．１９％に調整した４６０℃の亜鉛めっき浴で溶融めっきを施した後、ガスワイピングで目付け量を約５０ｇ／ｍ２に調整した。
【００５６】
以上により得られた溶融亜鉛めっき鋼板について、めっき層下の鋼板表層から５μｍの鋼板内に含まれるＳｉの酸化物およびＭｎの酸化物の定量を行うとともに、外観性およびめっき密着性について評価した。更に、引張特性、耐疲労特性について調査した。
【００５７】
以下に、測定方法および評価方法を示す。
Ｓｉの酸化物およびＭｎの酸化物の定量
上記により得られた溶融亜鉛めっき鋼板のめっき層をインヒビターを含んだ塩酸によって溶解させた後に、非水溶液中で鋼板表層から５μｍを定電流電解によって溶解した。得られた酸化物の残渣を５０ｎｍの径を有するニュークリポアフィルターでろ過した後に、フィルターに捕捉された酸化物をアルカリ融解後にＩＣＰ分析し、ＳｉおよびＭｎの定量を行った。
【００５８】
外観性
不めっきなどの外観不良が無い場合は外観良好（記号○）、ある場合は外観不良（記号×）と判定した。
【００５９】
めっき密着性
ボールインパクト試験を行い、加工部をテープ剥離し、めっき層の剥離有無を目視判定した。
○：めっき層の剥離無し
×：めっき層が剥離
引張特性
圧延方向を引張方向としてJIS５号試験片を用いてJISZ2241に準拠した方法で行った。
【００６０】
耐疲労試験
応力比R：0.05の条件で行い、繰り返し数１０７で疲労限(FL)を求め、耐久比(FL/TS)を求め、０．６０以上の値が良好な耐疲労特性と判断した。なお、応力比Rとは、(最少繰り返し応力)/(最大繰り返し応力)で定義されている値である。
【００６１】
以上により得られた結果を製造条件と併せて表３に示す。
【００６２】
【表３】
2014169489.tif 000004
【００６３】
表３より、本発明法で製造された溶融亜鉛めっき鋼板（発明例）は、Ｓｉ、ＭｎおよびＢを含有する高強度鋼であるにもかかわらず、めっき密着性に優れ、めっき外観も良好であり、耐疲労特性も良好である。一方、本発明法の範囲外で製造された溶融亜鉛めっき鋼板（比較例）は、めっき密着性、めっき外観のいずれか一つ以上が劣る。
【実施例２】
【００６４】
表２に示す化学成分の鋼を溶製して得た鋳片を熱間圧延、酸洗後、冷間圧延によって板厚１．２ｍｍの冷延鋼板とした。
【００６５】
その後、実施例１と同様な方法で酸化処理および還元焼鈍を実施した。さらに、Ａｌ添加量を０．１３％に調整した４６０℃の亜鉛めっき浴で溶融めっきを施した後、ガスワイピングで目付け量を約５０ｇ／ｍ２に調整し、表４に示す所定の温度で２０〜３０秒の合金化処理を施した。
【００６６】
以上により得られた溶融亜鉛めっき鋼板について、めっき層中のＦｅ含有量を求めた。更にめっき層中およびめっき層下の鋼板表層から５μｍの鋼板内に含まれるＳｉの酸化物およびＭｎの酸化物の定量を行うとともに、外観性およびめっき密着性について評価した。さらに、引張特性、耐疲労特性について調査した。
【００６７】
以下に、測定方法および評価方法を示す。
Ｆｅ含有量（Ｆｅ含有率）
上記により得られた溶融亜鉛めっき鋼板のめっき層をインヒビターを含んだ塩酸によって溶解させ、溶解前後の質量差からめっき付着量を求め、さらに塩酸に含まれるＦｅ量からめっき層中のＦｅ含有率を求めた。
【００６８】
Ｓｉの酸化物およびＭｎの酸化物の定量
非水溶液中でめっき層を定電位電解によって溶解させ、更にその後、非水溶液中で鋼板表層から５μｍを定電流電解によって溶解した。それぞれの溶解工程で得られた酸化物の残渣を５０ｎｍの径を有するニュークリポアフィルターでろ過した後に、フィルターに捕捉された酸化物をアルカリ融解後にＩＣＰ分析によって、めっき層中、およびめっき層下の鋼板表層から５μｍの鋼板内に含まれる酸化物中のＳｉおよびＭｎの定量を行った。
【００６９】
外観性
合金化処理後の外観を目視観察し、合金化ムラ、不めっきがないものを○、合金化ムラや不めっきがあるものは×とした。
【００７０】
めっき密着性
めっき鋼板にセロテープ（登録商標）を貼りテープ面を９０°曲げ曲げ戻しをしたときの単位長さ当たりの剥離量を蛍光Ｘ線によりＺｎカウント数を測定し、下記の基準に照らしてランク１〜３のものを良好（○）、４以上のものを不良（×）と評価した。
蛍光Ｘ線カウント数     ランク
０−５００未満        ：１（良）
５００−１０００未満  ：２
１０００−２０００未満：３
２０００−３０００未満：４
３０００以上          ：５（劣）
引張り特性および耐疲労特性は実施例１と同様な方法で評価した。
【００７１】
以上により得られた結果を製造条件と併せて表４に示す。
【００７２】
【表４】
2014169489.tif 000005
【００７３】
表４から明らかなように、本発明法で製造された合金化溶融亜鉛めっき鋼板（発明例）は、Ｓｉ、ＭｎおよびＢを含有する高強度鋼であるにもかかわらずめっき密着性に優れ、めっき外観も良好であり、耐疲労特性も良好である。一方、本発明法の範囲外で製造された溶融亜鉛めっき鋼板（比較例）は、めっき密着性、めっき外観、耐疲労特性のいずれか一つ以上が劣る。
【産業上の利用可能性】
【００７４】
本発明の高強度溶融亜鉛めっき鋼板は、めっき密着性および耐疲労特性に優れ、自動車の車体そのものを軽量化かつ高強度化するための表面処理鋼板として利用することができる。
【図１】
2014169489.tif 000006